(57)【要約】【課題】樹脂との加硫接着に優れ、機械的強度、圧縮永久歪、耐燃料油性の優れた新規ゴム及び該ゴムの積層体を提供すること。【解決手段】（Ａ）不飽和ニトリル単量体に由来する構造単位が１〜６０質量％、（Ｂ）アクリル酸アルキルエステル及びアクリル酸アルコキシアルキルエステルから選ばれる少なくとも１種の単量体に由来する構造単位が２０〜９８．４質量％、（Ｃ）不飽和エポキシ単量体に由来する構造単位が０．５〜２０質量％、（Ｄ）特定構造の架橋性単量体に由来する構造単位が０．１〜３０質量％、（Ｅ）その他単量体に由来する構造単位が０〜７８．４質量％と、を含有する（但し、（Ａ）＋（Ｂ）＋（Ｃ）+（Ｄ）+（Ｅ）＝１００質量％）エポキシ基含有ゴム。【選択図】なし【特許請求の範囲】
【請求項１】
（Ａ）不飽和ニトリル単量体に由来する構造単位が１〜６０質量％と、
（B）アクリル酸アルキルエステル及びアクリル酸アルコキシアルキルエステルから選ばれる少なくとも１種の単量体に由来する構造単位が２０〜９８．４質量％と、
（C）不飽和エポキシ単量体に由来する構造単位が０．５〜２０質量％と、
（D）非共役環状ポリエン及び下記一般式（１）で表される化合物から選ばれる少なくとも１種の単量体に由来する構造単位が０．１〜３０質量％と、
（E）その他単量体に由来する構造単位が０〜７８．４質量％と、
を含有する（但し、（Ａ）＋（Ｂ）＋（Ｃ）+（Ｄ）+（Ｅ）＝１００質量％）エポキシ基含有ゴム。
【化１】
2005120143.tif 000007
（式中、Ｘは水素又はメチル基を表し、ｎは０〜１０の整数である。）
【請求項２】
（Ａ）不飽和ニトリル単量体に由来する構造単位が１〜６０質量％と、
（B）アクリル酸アルキルエステル及びアクリル酸アルコキシアルキルエステルから選ばれる少なくとも１種の単量体に由来する構造単位が２０〜７８．４質量％と、
（C）不飽和エポキシ単量体に由来する構造単位が０．５〜２０質量％と、
（D）非共役環状ポリエン及び上記一般式（１）で表される化合物から選ばれる少なくとも１種の単量体に由来する構造単位が０．１〜３０質量％と、
（Ｅ）ブタジエンに由来する構造単位が２０〜７８．４質量％と、
を含有する（但し、（Ａ）＋（Ｂ）＋（Ｃ）+（Ｄ）+（Ｅ）＝１００質量％）請求項１記載のエポキシ基含有ゴム。
【請求項３】
（Ａ）不飽和ニトリル単量体に由来する構造単位が１〜６０質量％と、
（B）アクリル酸アルキルエステル及びアクリル酸アルコキシアルキルエステルから選ばれる少なくとも１種の単量体に由来する構造単位が２０〜９８．４質量％と、
（C）不飽和エポキシ単量体に由来する構造単位が０．５〜２０質量％と、
（D）非共役環状ポリエン及び上記一般式（１）で表される化合物から選ばれる少なくとも１種の単量体に由来する構造単位が０．１〜３０質量％と、
（E）その他単量体に由来する構造単位が０〜７８．４質量％と、
を含有する（但し、（Ａ）＋（Ｂ）＋（Ｃ）+（Ｄ）+（Ｅ）＝１００質量％）単量体混合物をラジカル重合開始剤の存在下で共重合させることを特徴とするエポキシ基含有ゴムの製造方法。
【請求項４】
（イ）下記エポキシ基含有ゴム１０〜１００質量部、
（Ａ）不飽和ニトリル単量体に由来する構造単位が１〜６０質量％と、
（B）アクリル酸アルキルエステル及びアクリル酸アルコキシアルキルエステルから選ばれる少なくとも１種の単量体に由来する構造単位が２０〜９８．４質量％と、
（C）不飽和エポキシ単量体に由来する構造単位が０．５〜２０質量％と
（D）非共役環状ポリエン及び上記一般式（１）で表される化合物から選ばれる少なくとも１種の単量体に由来する構造単位が０．１〜３０質量％と、
（E）その他単量体に由来する構造単位が０〜７８．４質量％と、
を含有する（但し、（Ａ）＋（Ｂ）＋（Ｃ）+（Ｄ）+（Ｅ）＝１００質量％）エポキシ基含有ゴム、
（ロ）他のゴム９０〜０質量部(但し、（イ）+(ロ)＝１００質量部)、
（ハ）架橋剤０．１から３０質量部、
を含有することを特徴とするエポキシ基含有ゴム組成物。
【請求項５】
（ロ）成分がアクリロニトリル・ブタジエン共重合ゴムであることを特徴とする請求項４記載のエポキシ基含有ゴム組成物。
【請求項６】
（ハ）成分が芳香族カルボン酸若しくは脂肪族カルボン酸の金属塩、又はその酸無水物から選ばれる少なくとも１種であることを特徴とする請求項４又は５記載のエポキシ基含有ゴム組成物。
【請求項７】
(ハ)成分が芳香族カルボン酸若しくは脂肪族カルボン酸の金属塩、又はその酸無水物から選ばれる少なくとも１種と有機過酸化物を併用することを特徴とする請求項４〜６記載のエポキシ基含有ゴム組成物。
【請求項８】
請求項４〜６のいずれかに記載のエポキシ基含有ゴム組成物からなる層の片面又は両面に熱可塑性樹脂及び金属から選ばれる少なくとも１種の基材層を積層し、架橋して得られる積層体。
【請求項９】
基材層がフッ素樹脂、ナイロン樹脂、ポリエステル樹脂、エチレン・酢酸ビニル共重合体、エチレン・ビニルアルコール共重合樹脂、オレフイン樹脂及び塩化ビニル樹脂から選ばれる少なくとも１種の熱可塑性樹脂であることを特徴とする請求項８記載の積層体。
【請求項１０】
基材層が金属の場合、（ハ）成分が脂肪族カルボン酸の金属塩又は脂肪族カルボン酸の金属塩と有機過酸化物を併用することを特徴とする請求項８記載の積層体。
【請求項１１】
エポキシ基含有ゴム組成物層の厚さが１０μｍ〜５ｃｍであり、基材層の厚さが１０μｍ〜５ｃｍであることを特徴とする請求項８〜１０記載の積層体。
【発明の詳細な説明】
【技術分野】
【０００１】
本発明は、エポキシ基含有ゴム及びその製造方法、並びに該ゴムと熱可塑性樹脂又は金属からなる基材層の積層体に関するものである。
【背景技術】
【０００２】
近年、環境問題に関連して大気中へのガソリン放出を低減させる必要から、自動車用燃料配管ホースについてもガソリン透過規制がますます厳しくなり、旧来のＮＢＲとＰＶＣブレンド物の単層ホース等では対応できなくなって来ている。
そこで、ゴム材料よりもガソリン非透過性が高い樹脂材料に着目すると共に、燃料ホースの柔軟性をも考慮して、燃料ホースの最内層に薄膜状の樹脂層を設けてガソリン非透過性を向上させることが検討されており、具体的には、燃料ホースの最内層にポリアミド樹脂層や、フッ素樹脂層や、エチレン・ビニルアルコール共重合体樹脂層を設けることが提案されている。
例えば、エピクロルヒドリン未加硫ゴムからなるゴム管状体と、押出し成形されたフッ素樹脂層とを積層して加硫接着する発明（例えば、特許文献１参照）、加硫したゴム管状体の内周面にフッ素樹脂粉末を静電塗装した後、加熱及び冷却することにより、ゴム管状体の内周にフッ素樹脂層を形成した２層構造の燃料ホースの発明（例えば、特許文献２参照）、不飽和ニトリル・共役ジエン系ゴムとエチレン・ビニルアルコール共重合樹脂（ＥＶＯＨ）との積層体の発明（例えば、特許文献３参照）、更にはエポキシ化天然ゴムとフッ素樹脂との積層体の発明（例えば、特許文献４参照）等が知られている。
これらの燃料ホースは、通常のガソリンに対し、ゴム単層ホースよりも優れた非透過性を期待することができる。
しかし、これらの層構造のゴムホースは、加工法が複雑であるためコスト高になる上、ガソリン非透過性に優れる合成樹脂は一般にゴムとの接着性が悪いので、各層間が剥離しやすいという問題があった。又、合成樹脂層が厚くなるほど、柔軟性が損なわれるという問題もあった。
【０００３】
【特許文献１】特開平８−１１８５４９号公報
【特許文献２】特開平６−２５５００４号公報
【特許文献３】特開平２００１−７４１７５号公報
【特許文献４】特許第２９８７３９１号公報
【発明の開示】
【発明が解決しようとする課題】
【０００４】
本発明は、前記従来の技術を背景になされたもので、接着剤の使用、加工方法、接着性を改善するための表面層の処理を施す等の特殊な手法を用いず、しかも樹脂や金属との加硫接着に優れ、機械的強度、圧縮永久歪、耐燃料油性の優れた新規ゴム及び該ゴムと樹脂又は金属からなる基材層の積層体を提供することである。
【課題を解決するための手段】
【０００５】
本発明者らは上記目的を達成すべく鋭意検討した結果、下記のように特定の単量体を共重合することにより、上記課題が改良できることを見出し、本発明を完成するに至った。
すなわち、本発明は、下記のエポキシ基含有ゴム、該製造法、該組成物及び積層体が提供される。
［１］（Ａ）不飽和ニトリル単量体に由来する構造単位が１〜６０質量％と、
（Ｂ）アクリル酸アルキルエステル及びアクリル酸アルコキシアルキルエステルから選ばれる少なくとも１種の単量体に由来する構造単位が２０〜９８．４質量％と、
（Ｃ）不飽和エポキシ単量体に由来する構造単位が０．５〜２０質量％と
（Ｄ）非共役環状ポリエン及び下記一般式（１）で表される化合物から選ばれる少なくとも１種の単量体に由来する構造単位が０．１〜３０質量％と、
（Ｅ）その他単量体に由来する構造単位が０〜７８．４質量％と、
を含有する（但し、（Ａ）＋（Ｂ）＋（Ｃ）+（Ｄ）+（Ｅ）＝１００質量％）エポキシ基含有ゴム。
【０００６】
【化１】
2005120143.tif 000002
（式中、Ｘは水素又はメチル基を表し、ｎは０〜１０の整数である。）
【０００７】
［２］（Ａ）不飽和ニトリル単量体に由来する構造単位が１〜６０質量％と、
（Ｂ）アクリル酸アルキルエステル及びアクリル酸アルコキシアルキルエステルから選ばれる少なくとも１種の単量体に由来する構造単位が２０〜７８．４質量％と、
（Ｃ）不飽和エポキシ単量体に由来する構造単位が０．５〜２０質量％と、
（Ｄ）非共役環状ポリエン及び上記一般式（１）で表される化合物から選ばれる少なくとも１種の単量体に由来する構造単位が０．１〜３０質量％と、
（Ｅ）ブタジエンに由来する構造単位が２０〜７８．４質量％と、
を含有する（但し、（Ａ）＋（Ｂ）＋（Ｃ）+（Ｄ）+（Ｅ）＝１００質量％）上記［１］記載のエポキシ基含有ゴム。
［３］（Ａ）不飽和ニトリル単量体に由来する構造単位が１〜６０質量％と、
（Ｂ）アクリル酸アルキルエステル及びアクリル酸アルコキシアルキルエステルから選ばれる少なくとも１種の単量体に由来する構造単位が２０〜９８．４質量％と、
（Ｃ）不飽和エポキシ単量体に由来する構造単位が０．５〜２０質量％と、
（Ｄ）非共役環状ポリエン及び上記一般式（１）で表される化合物から選ばれる少なくとも１種の単量体に由来する構造単位が０．１〜３０質量％と、
（Ｅ）その他単量体に由来する構造単位が０〜７８．４質量％と、
を含有する（但し、（Ａ）＋（Ｂ）＋（Ｃ）+（Ｄ）+（Ｅ）＝１００質量％）単量体混合物をラジカル重合開始剤の存在下で共重合させることを特徴とするエポキシ基含有ゴムの製造方法。
［４］（イ）下記エポキシ基含有ゴム１０〜１００質量部、
（Ａ）不飽和ニトリル単量体に由来する構造単位が１〜６０質量％と、
（Ｂ）アクリル酸アルキルエステル及びアクリル酸アルコキシアルキルエステルから選ばれる少なくとも１種の単量体に由来する構造単位が２０〜９８．４質量％と、
（Ｃ）不飽和エポキシ単量体に由来する構造単位が０．５〜２０質量％と、
（Ｄ）非共役環状ポリエン及び上記一般式（１）で表される化合物から選ばれる少なくとも１種の単量体に由来する構造単位が０．１〜３０質量％と、
（Ｅ）その他単量体に由来する構造単位が０〜７８．４質量％と、
を含有する（但し、（Ａ）＋（Ｂ）＋（Ｃ）+（Ｄ）+（Ｅ）＝１００質量％）エポキシ基含有ゴム、
（ロ）他のゴム９０〜０質量部(但し、（イ）+(ロ)＝１００質量部)、
（ハ）架橋剤０．１から３０質量部、
を含有することを特徴とするエポキシ基含有ゴム組成物。
［５］（ロ）成分がアクリロニトリル・ブタジエン共重合ゴムであることを特徴とする上記［４］記載のエポキシ基含有ゴム組成物。
［６］（ハ）成分が芳香族カルボン酸若しくは脂肪族カルボン酸の金属塩、又はその酸無水物から選ばれる少なくとも１種であることを特徴とする上記［４］又は［５］記載のエポキシ基含有ゴム組成物。
［７］(ハ)成分が芳香族カルボン酸若しくは脂肪族カルボン酸の金属塩、又はその酸無水物から選ばれる少なくとも１種と有機過酸化物を併用することを特徴とする上記［４］〜［６］のいずれか記載のエポキシ基含有ゴム組成物。
［８］上記［４］〜［６］のいずれか記載のエポキシ基含有ゴム組成物からなる層の片面又は両面に熱可塑性樹脂及び金属から選ばれる少なくとも１種の基材層を積層し、架橋して得られる積層体。
［９］基材層がフッ素樹脂、ナイロン樹脂、ポリエステル樹脂、エチレン・酢酸ビニル共重合体、エチレン・ビニルアルコール共重合樹脂、オレフイン系樹脂及び塩化ビニル樹脂から選ばれる少なくとも１種の熱可塑性樹脂であることを特徴とする上記［８］記載の積層体。
［１０］基材層が金属の場合、（ハ）成分が脂肪族カルボン酸の金属塩又は脂肪族カルボン酸の金属塩と有機過酸化物を併用することを特徴とする上記［８］記載の積層体。
［１１］エポキシ基含有ゴム組成物層の厚さが１０μｍ〜５ｃｍであり、基材層の厚さが１０μｍ〜５ｃｍであることを特徴とする上記［８］〜［１０］のいずれか記載の積層体。
【発明の効果】
【０００８】
本発明のエポキシ基含有ゴムは、機械的強度、圧縮永久歪、耐燃料油性に優れ、かつ熱可塑性樹脂との加硫接着性が優れるため、特に燃料に対する気体非透過性（バリヤー性）に優れた熱可塑性樹脂と積層することによりアキュムレーター等のダイヤフラム、エアコンの冷媒用ホースや自動車の燃料ホース等に好適に使用される。更に硫黄を用いずにゴムが架橋できることから硫黄化合物により汚染されることに問題のある製品にも好適である。又、架橋剤として脂肪族カルボン酸の金属塩を含有する組成物は金属との加硫接着に優れる。
【発明を実施するための最良の形態】
【０００９】
以下、本発明のエポキシ基含有ゴムを具体的に説明する。
（イ）エポキシ基含有ゴム
本発明のエポキシ基含有ゴム（以下「本発明のゴム」ともいう）は、（Ａ）不飽和ニトリル単量体に由来する構造単位（以下、「Ａ成分」ともいう）が１〜６０質量％と、
（Ｂ）アクリル酸アルキルエステル及びアクリル酸アルコキシアルキルエステルから選ばれる少なくとも１種の単量体に由来する構造単位（以下、「Ｂ成分」ともいう）が２０〜９８．４質量％と、
（Ｃ）不飽和エポキシ単量体に由来する構造単位（以下、「Ｃ成分」ともいう）が０．５〜２０質量％と、
（Ｄ）非共役環状ポリエン及び下記一般式（１）で表される化合物から選ばれる少なくとも１種の単量体に由来する構造単位（以下、「Ｄ成分」ともいう）が０．１〜３０質量％と、
（Ｅ）その他単量体に由来する構造単位（以下、「Ｅ成分」ともいう）が０〜７８．４質量％と、を含有する（但し、（Ａ）＋（Ｂ）＋（Ｃ）+（Ｄ）+（Ｅ）＝１００質量％）エポキシ基含有ゴムであることを特徴とする。
【００１０】
【化２】
2005120143.tif 000003
（式中、Ｘは水素又はメチル基を表し、ｎは０〜１０の整数である。）
【００１１】
以下、各構成要素ごとにさらに具体的に説明する。
本発明のゴムの共重合後のＡ成分となる不飽和ニトリル単量体としてはアクリロニトリル、メタクリロニトリル、エタクリロニトリル、α−クロロアクリロニトリル、α−フルオロアクリロニトリル等が挙げられる。これらは単独あるいは二種以上を組み合わせて用いることができる。この中で、特にアクリロニトリルが耐燃料油性の点で好ましい。Ａ成分の使用割合〔Ａ成分の共重合割合〕は、１〜６０質量％、好ましくは７〜５０質量％、特に好ましくは１５〜４０質量％である。１質量％未満である場合には、得られるゴムの耐燃料油性と樹脂又は金属との加硫接着が不十分であり、一方６０質量％を超えると、得られるゴムの硬さが高くなり好ましくない。
【００１２】
本発明のゴムの共重合後のＢ成分となるアクリル酸アルキルエステル単量体としては、例えばアクリル酸メチル、アクリル酸エチル、アクリル酸ｎ−プロピル、アクリル酸イソプロピル、アクリル酸ｎ−ブチル、アクリル酸イソブチル、アクリル酸ペンチル、アクリル酸ヘキシル、アクリル酸ヘプチル、アクリル酸２−エチルヘキシル、アクリル酸オクチル、アクリル酸ノニル、アクリル酸デシルなどを挙げることができ、これらは単独でまたは２種以上組み合わせて用いることができる。この中で、特にアクリル酸エチル、アクリル酸ｎ−ブチルが、耐燃料油性、柔軟性の点で好ましい。
【００１３】
また、共重合後のＢ成分となるアクリル酸アルコキシアルキルエステル単量体としては、例えばアクリル酸メトキシメチル、アクリル酸メトキシエチル、アクリル酸メトキシプロピル、アクリル酸エトキシメチル、アクリル酸エトキシエチル、アクリル酸エトキシプロピル、アクリル酸ブトキシエチルなどを挙げることができ、これらは単独でまたは２種以上組み合わせて用いることができる。この中で、特にアクリル酸メトキシエチルが耐寒性の点で好ましい。
【００１４】
本発明のゴムにおけるＢ成分の構成割合〔Ｂ成分の共重合割合〕は、２０〜９８．４質量％、好ましくは３０〜８３質量％である。この割合が２０質量％未満である場合には、得られるゴムの硬さが高くなり好ましくない。一方、この割合が９８．４質量％を超える場合には、耐燃料油性が乏しくなる。
【００１５】
本発明のゴムの共重合後のＣ成分となる不飽和エポキシ単量体としては、エポキシ基含有（メタ）アクリル酸アルキルエステル、エポキシ基含有ビニル化合物などがあり、エポキシ基含有（メタ）アクリル酸アルキルエステルとして具体的には、（メタ）アクリル酸グリシジル、α−エチル（メタ）アクリル酸グリシジル、α−ｎ−プロピル（メタ）アクリル酸グリシジル、α−ｎ−ブチル（メタ）アクリル酸グリシジル、（メタ）アクリル酸３，４−エポキシブチル、（メタ）アクリル酸３，４−エポキシヘプチル、α−エチル（メタ）アクリル酸６，７−エポキシヘプチルなどが挙げられる。
【００１６】
エポキシ基含有ビニル化合物として具体的には、アリルグリシジルエーテル、アリル−３，４−エポキシヘプチルエーテル、３，４−エポキシヘプチルアリルエーテル、６，７−エポキシヘプチルアリルエーテル、ビニルグリシジルエーテル、ビニル−３，４−エポキシヘプチルエーテル、３，４−エポキシヘプチルビニルエーテル、６，７−エポキシヘプチルビニルエーテル、ｏ−ビニルベンジルグリシジルエーテル、ｍ−ビニルベンジルグリシジルエーテル、ｐ−ビニルベンジルグリシジルエーテル、３−ビニルシクロヘキセンオキサイド等も用いることができる。これらは一種単独で、あるいは二種以上を組み合わせて用いることができる。これらのうちでは、特に、（メタ）アクリル酸グリシジルおよびグリシジルアリルエーテルが好ましい。
【００１７】
本発明のゴムにおけるＣ成分の構成割合〔Ｃ成分の共重合割合〕は、０．５〜２０質量％、好ましくは１〜１０質量％である。この割合が０．５質量％未満である場合には、樹脂等との加硫接着が劣る。一方、この割合が２０質量％を超える場合には、過度に架橋されるためにゴムの伸びがなく脆くなる。
【００１８】
架橋点を導入するための共重合後のＤ成分となる単量体は非共役環状ポリエン又は上記一般式（１）で表される不飽和カルボン酸のジヒドロジシクロペンタジエニルオキシエチル基含有エステルである。尚、ｎは好ましくは１又は２である。
【００１９】
非共役環状ポリエンとしては、例えば、５−エチリデン−２−ノルボルネン、ジシクロペンタジエン、５−プロピリデン−２−ノルボルネン、５−ビニル−２−ノルボルネン、２，５−ノルボルナジエン、１，４−シクロヘキサジエン、１，４−シクロオクタジエン、１，５−シクロオクタジエン、５-メチレン−２−ノルボルネン、５−ビニル−２−ノルボルネン、５−（２−プロペニル）−２−ノルボルネン、５−（３−ブテニル）−２−ノルボルネン、５−（１−メチル−２−プロペニル）−２−ノルボルネン、５−（４−ペンテニル）−２−ノルボルネン、５−（１−メチル−３−ブテニル）−２−ノルボルネン、５−（５−ヘキセニル）−２−ノルボルネン、５−（１−メチル−４−ペンテニル）−２−ノルボルネン、５−（２，３−ジメチル−３−ブテニル）−２−ノルボルネン、５−（２−エチル−３−ブテニル）−２−ノルボルネン、５−（６−ヘプテニル）−２−ノルボルネン、５−（３−メチル−５−ヘキセニル）−２−ノルボルネン、５−（３，４−ジメチル−４−ペンテニル）−２−ノルボルネン、５−（３−エチル−４−ペンテニル）、５−（７−オクテニル）−２−ノルボルネン、５−（２−メチル−６−ヘプテニル）−２−ノルボルネン、５−（１，２−-ジメチル−５−ヘキセシル）−２−ノルボルネン、５−（５−エチル−５−ヘキセニル）−２−ノルボルネン、５−（１，２，３−トリメチル−４−ペンテニル）−２−ノルボルネンなど挙げられる。
【００２０】
上記一般式（１）で表される不飽和カルボン酸のジヒドロジシクロペンタジエニルオキシエチル基含有エステルは、ジヒドロジシクロペンタジエニルオキシエチレン等とアクリル酸、メタクリル酸などの不飽和カルボン酸とのエステル反応により合成されたもので、例えば、アクリル酸ジヒドロジシクロペンタジエニル、メタクリル酸ジヒドロジシクロペンタジエニル、アクリル酸ジヒドロジシクロペンタジエニルオキシエチル、メタクリル酸ジヒドロジシクロペンタジエニルオキシエチル、アクリル酸ジヒドロジシクロペンタジエニルオキシオキシジエチル、メタクリル酸ジヒドロジシクロペンタジエニルオキシジエチルなどが挙げられる。この中で、特にアクリル酸ジヒドロジシクロペンタジエニルオキシエチルが加工性、強度特性の点において好ましい。
尚、共重合後のＤ成分となる単量体は１種単独で、あるいは２種以上を組み合わせて使用することができる。
【００２１】
これら（Ｄ）成分の構成割合〔Ｄ成分の共重合割合〕は、０．１〜３０質量％が適当であり、好ましくは１〜１０質量％である。この割合が０．１質量％未満になると圧縮永久歪が悪化し、３０質量％をこえると、得られる共重合ゴムの架橋物の伸びが低下する。
【００２２】
また、本発明のゴムは、必要に応じてその他の単量体（Ｅ）成分を共重合してもよい。その他の単量体として、ブタジエン、イソプレン、スチレン、ビニルトルエン、α―メチルスチレン、ビニルナフタレン、ハロゲン化スチレン、アクリルアミド、Ｎ−メチロールアクリルアミド、酢酸ビニル、塩化ビニル、塩化ビニリデンおよびシクロヘキシルアクリレート、ベンジルアクリレートなどの如き芳香族および脂環族アルコールのアクリル酸エステル並びにメタクリル酸、イタコン酸、フマール酸、マレイン酸などの如き不飽和カルボン酸と低級飽和アルコールとのエステルなどが挙げられる。この中でブタジエンが好ましい。
（Ｅ）成分の構成割合〔Ｅ成分の共重合割合〕は８０質量％以下、好ましくは６０質量％以下である。ブタジエンを共重合成分とする場合の共重合割合は２０〜８０質量％、好ましくは２０〜６０質量％である。
【００２３】
本発明のゴムは、共重合ゴムの単量体となる上記（Ａ）〜（Ｅ）を含む混合物を無機あるいは有機の過酸化物、アゾ化合物、レドックス系開始剤等のラジカル重合開始剤の存在下で共重合することにより合成される。ラジカル重合開始剤の使用量としては、単量体混合物１００質量部あたり０．００１〜２質量部とされる。重合の方法としては塊状重合、溶液重合、懸濁重合、乳化重合等の公知の方法が可能であるが、乳化重合がとくに好ましい。
【００２４】
乳化重合に使用する乳化剤としては、アニオン系界面活性剤、ノニオン系界面活性剤、カチオン系界面活性剤及び両性界面活性剤等が挙げられる。また、フッ素系の界面活性剤を使用することもできる。これらの乳化剤は１種のみを用いてもよいし、２種以上を併用することもできる。通常、アニオン系界面活性剤が多用され、例えば、炭素数１０以上の長鎖脂肪酸塩、ロジン酸塩などが用いられる。具体的には、カプリン酸、ラウリン酸、ミリスチン酸、パルミチン酸、オレイン酸、ステアリン酸のカリウム塩及びナトリウム塩等が挙げられる。
ラジカル重合開始剤としては、ベンゾイルパーオキサイド、ラウロイルパーオキサイド、ｔｅｒｔ−ブチルヒドロパーオキサイド、クメンヒドロパーオキサイド、パラメンタンヒドロパーオキサイド、ジ−ｔｅｒｔ−ブチルパーオキサイド及びジクミルパーオキサイド等の有機過酸化物を使用することができる。また、アゾビスイソブチロニトリルにより代表されるジアゾ化合物、過硫酸カリウムにより代表される無機過酸化物、及びこれら過酸化物と硫酸第一鉄との組み合せにより代表されるレドックス系触媒等を用いることもできる。これらのラジカル重合開始剤は１種のみを用いてもよいし、２種以上を併用することもできる。
共重合ゴムの分子量を調節するために連鎖移動剤を使用することもできる。この連鎖移動剤としては、ｔｅｒｔ−ドデシルメルカプタン、ｎ−ドデシルメルカプタン等のアルキルメルカプタン、四塩化炭素、チオグリコール類、ジテルペン、タ−ピノーレン、α−メチルスチレンダイマー及びγ−テルピネン類等を使用することができる。
本発明のゴムの重合において、各々の単量体、乳化剤、ラジカル重合開始剤及び連鎖移動剤等は、反応容器に全量を一括して投入して重合を開始してもよいし、反応継続時に連続的或いは間欠的に追加し、添加してもよい。この重合は酸素を除去した反応器を用いて０〜１００℃で行うことができ、０〜８０℃の重合温度で行うことが好ましい。反応途中で温度或いは攪拌等の操作条件などを適宜に変更することもできる。重合方式は連続式でもよいし、回分式であってもよい。
重合時間は０．０１〜３０時間程度で、重合終了後、乳化液を塩化ナトリウム、塩化カルシウム等の無機塩の水溶液に投入して、共重合ゴムを凝固せしめ、水洗、乾燥することにより目的とするゴムが得られる。
【００２５】
上記のようにして得られる本発明のゴムは、そのムーニー粘度［ＭＬ１＋４（１００℃）］は１０〜２００、好ましくは２０〜１００である。
【００２６】
本発明のゴムは、通常知られているゴムと同様の方法で架橋することが可能である。
尚、本発明のゴムを実用に供する場合、通常、架橋剤、架橋促進剤、充填剤、可塑剤等が配合される。この他に、カーボンブラック補強剤、金属酸化物、軟化剤、老化防止剤などを適量配合することができる。更にその際、ゴム成分として他のゴムをブレンドすることもできる。
【００２７】
（ロ）他のゴム
本発明のエポキシ基含有ゴムとブレンドされる他のゴム成分（以下「ロ成分」ともいう）は特に限定されないが、本発明以外のゴム、即ちスチレン・ブタジエン共重合ゴム、ブタジエンゴム、イソプレンゴム、ブタジエン・イソプレン共重合体ゴム、ブタジエン・スチレン・イソプレン共重合ゴム、アクリロニトリル・ブタジエン共重合ゴム、アクリロニトリル・ブタジエン・アクリル酸アルキルエステル共重合ゴム、アクリルゴム、フッ素ゴム、ブチルゴム、天然ゴム、クロロプレンゴム等が挙げられる。この中でアクリロニトリル・ブタジエン共重合ゴムが特に好ましい。
（ロ）成分のブレンド割合は、（イ）と（ロ）成分の合計量１００質量部に対して、０〜９０質量部、好ましくは２０〜７０質量部が適当である。
【００２８】
（ハ）架橋剤
本発明のエポキシ基含有ゴムに配合される架橋剤（以下、「ハ成分」ともいう）は特に限定されないが、（１）芳香族カルボン酸若しくは脂肪族カルボン酸の金属塩、又はその酸無水物から選ばれる少なくとも１種、（２）有機過酸化物、又は（３）硫黄を用いることが好ましい。硫黄による汚染に問題がある場合は、硫黄を使用せずに（１）芳香族カルボン酸若しくは脂肪族カルボン酸の金属塩、又はその酸無水物から選ばれる少なくとも１種、又は（２）有機過酸化物を用いることが好ましい。
この架橋剤は、ゴム成分である（イ）と（ロ）成分の合計量１００質量部とした場合に、０．１〜３０質量部、特に１〜１０部質量配合することが好ましい。
【００２９】
（１）芳香族カルボン酸若しくは脂肪族カルボン酸の金属塩、又はその酸無水物としては、無水マレイン酸、ドデシル無水コハク酸等の脂肪族カルボン酸無水物、無水フタル酸、テトラヒドロ無水フタル酸、ヘキサヒドロ無水フタル酸、メチルテトラヒドロ無水フタル酸、メチルヘキサヒドロ無水フタル酸、無水ピロメリット酸、ベンゾフェノンテトラカルボン酸無水物、メチルシクロヘキセンテトラカルボン酸無水物、無水トリメリット酸等の芳香族カルボン酸無水物、アクリル酸亜鉛、アクリル酸マグネシウム、メタクリル酸亜鉛、メタクリル酸マグネシウム、メタクリル酸亜鉛、ステアリン酸亜鉛、オレイン酸亜鉛、ラウリル酸亜鉛等の脂肪族カルボン酸の金属塩などが挙げられる。この中で無水フタル酸が特に好ましい。尚、脂肪族カルボン酸の金属塩を使用すると鉄、アルミ、銅、亜鉛等の金属との加硫接着性に優れる。
【００３０】
（２）有機過酸化物としては、たとえば、ジクミルパーオキサイド、ジ−ｔ−ブチルパーオキサイド、ジ−ｔ−ブチルパーオキシ−３，３，５−トリメチルシクロヘキサン、ｔ−ブチルヒドロパーオキサイド、ｔ−ブチルクミルパーオキサイド、ベンゾイルパーオキサイド、２，５−ジメチル−２，５−ジ（ｔ−ブチルパーオキシン）ヘキシン−３、２，５−ジメチル−２，５−ジ（ベンゾイルパーオキシ）ヘキサン、２，５−ジメチル−２，５−モノ（ｔ−ブチルパーオキシ）−ヘキサン、α，α’−ビス（ｔ−ブチルパーオキシ−ｍ−イソプロピル）ベンゼンなどが挙げられる。なかでも、ジクミルパーオキサイド、ジ−ｔ−ブチルパーオキサイド、ジ−ｔ−ブチルパーオキシ−３，３，５−トリメチルシクロヘキサンが好ましく用いられる。これらの有機過酸化物は１種または２種以上組み合わせて用いることができる。
【００３１】
（３）硫黄としては、具体的には、粉末硫黄、沈降硫黄、コロイド硫黄、表面処理硫黄、不溶性硫黄などが挙げられる。また、架橋温度で活性硫黄を放出して架橋する硫黄化合物、たとえばモルホリンジスルフィド、アルキルフェノ−ルジスルフィド、テトラメチルチウラムジスルフィド、ジペンタメチレンチウラムテトラスルフィド、ジメチルジチオカルバミン酸セレンなども挙げられる。
【００３２】
また、上記架橋剤とともに架橋促進剤を配合することもできる。
架橋促進剤としては、具体的には、Ｎ−シクロヘキシル−２−ベンゾチアゾリルスルフェンアミド、Ｎ−オキシジエチレン−２−ベンゾチアゾリルスルフェンアミド、Ｎ，Ｎ−ジイソプロピル−２−ベンゾチアゾリルスルフェンアミド等のスルフェンアミド系化合物；２−メルカプトベンゾチアゾ−ル、２−（２’，４’−ジニトロフェニル）メルカプトベンゾチアゾ−ル、２−（４’−モルホリノジチオ）ベンゾチアゾ−ル、ジベンゾチアジルジスルフィド等のチアゾ−ル系化合物；ジフェニルグアニジン、ジオルソトリルグアニジン、ジオルソニトリルグアニジン、オルソニトリルバイグアナイド、ジフェニルグアニジンフタレ−ト等のグアニジン化合物；アセトアルデヒド−アニリン反応物、ブチルアルデヒド−アニリン縮合物、ヘキサメチレンテトラミン、アセトアルデヒドアンモニア等のアルデヒドアミンまたはアルデヒド−アンモニア系化合物；２−メルカプトイミダゾリン等のイミダゾリン系化合物；チオカルバニリド、ジエチルチオユリア、ジブチルチオユリア、トリメチルチオユリア、ジオルソトリルチオユリア等のチオユリア系化合物；テトラメチルチウラムモノスルフィド、テトラメチルチウラムジスルフィド、テトラエチルチウラムジスルフィド、テトラブチルチウラムジスルフィド、テトラオクチルチウラムジスルフィド、ペンタメチレンチウラムテトラスルフィド等のチウラム系化合物；ジメチルジチオカルバミン酸亜鉛、ジエチルジチオカルバミン酸亜鉛、ジ−ｎ−ブチルジチオカルバミン酸亜鉛、エチルフェニルジチオカルバミン酸亜鉛、ブチルフェニルジチオカルバミン酸亜鉛、ジメチルジチオカルバミン酸ナトリウム、ジメチルジチオカルバミン酸セレン、ジメチルジチオカルバミン酸テルル等のジチオ酸塩系化合物；ジブチルキサントゲン酸亜鉛等のザンテ−ト系化合物；亜鉛華等の化合物を挙げることができる。
【００３３】
可塑剤としては、ジメチルフタレート、ジエチルフタレート、ジブチルフタレート、ジイソブチルフタレート、ジオクチルフタレート、ブチルオクチルフタレート、ジ−（２−エチルヘキシル）フタレート、ジイソオクチルフタレート、ジイソデシルフタレート等のフタル酸エステル類、ジメチルアジペート、ジイソブチルアジペート、ジ−（２−エチルヘキシル）アジペート、ジイソオクチルアジペート、ジイソデシルアジペート、オクチルデシルアジペート、ジ−（２−エチルヘキシル）アゼレート、ジイソオクチルアゼレート、ジイソブチルアゼレート、ジブチルセバケート、ジ−（２−エチルヘキシル）セバケート、ジイソオクチルセバケート等の脂肪酸エステル類、トリメリット酸イソデシルエステル、トリメリット酸オクチルエステル、トリメリット酸ｎ−オクチルエステル、トリメリット酸系イソノニルエステル等のトリメリット酸エステル類の他、ジ−（２−エチルヘキシル）フマレート、ジエチレングリコールモノオレート、グリセリルモノリシノレート、トリラウリルホスフェート、トリステアリルホスフェート、トリ−（２−エチルヘキシル）ホスフェート、エポキシ化大豆油、ポリエーテルエステル等の可塑剤が挙げられる。可塑剤は単独または２種以上を併用することが出来る。
【００３４】
カーボンブラック補強剤としては、例えばＳＡＦカーボンブラック、ＩＳＡＦカーボンブラック、ＨＡＦカーボンブラック、ＦＥＦカーボンブラック、ＧＰＦカーボンブラック、ＳＲＦカーボンブラック、ＦＴカーボンブラック、ＭＴカーボンブラック、アセチレンカーボンブラック、ケッチェンブラック等を挙げることができる。これらは単独でまたは２種以上を併用することができる。
【００３５】
充填剤としては、シリカ、重質炭酸カルシウム、胡粉、軽微性炭酸カルシウム、極微細活性化炭酸カルシウム、特殊炭酸カルシウム、塩基性炭酸マグネシウム、カオリンクレー、焼成クレー、パイロフライトクレー、シラン処理クレー、合成ケイ酸カルシウム、合成ケイ酸マグネシウム、合成ケイ酸アルミニウム、炭酸マグネシウム、水酸化アルミニウム、水酸化マグネシウム、酸化マグネシウム、カオリン、セリサイト、タルク、微粉タルク、ウォラスナイト、ゼオライト、ゾーノトナイト、アスベスト、ＰＭＦ（Ｐｒｏｃｅｓｓｅｄ Ｍｉｎｅｒａｌ Ｆｉｂｅｒ、セピオライト、チタン酸カリウム、エレスタダイト、石膏繊維、ガラスバルン、シリカバルン、ハイドロタルサイト、フライアシュバルン、シラスバルン、カーボン系バルン、アルミナ、硫酸バリウム、硫酸アルミニウム、硫酸カルシウム、二硫化モリブデン等を挙げられる。これらは単独でまたは２種以上を併用して使用することができる。
【００３６】
金属酸化物としては、例えば、亜鉛華、活性亜鉛華、表面処理亜鉛華、炭酸亜鉛、複合亜鉛華、複合活性亜鉛華、表面処理酸化マグネシウム、酸化マグネシウム、水酸化カルシウム、極微細水酸化カルシウム、一酸化鉛、鉛丹、鉛白等を挙げることができる。 これらは単独でまたは２種以上を併用することができる。
【００３７】
軟化剤としては、石油系軟化剤、植物油系軟化剤、サブを挙げることができる。石油系軟化剤は、アロマティック系、ナフテン系、パラフィン系軟化剤等を挙げることができる。植物系軟化剤は、ひまし油、綿実油、あまに油、なたね油、大豆油、パーム油、やじ油、落花生油、木ろう等を挙げることができる。サブとしては、黒サブ、白サブ、飴サブ等を挙げることができる。
【００３８】
老化防止剤としては、ナフチルアミン系、ジフェニルアミン系、ｐ−フェニレンジアミン系、キノリン系、ヒドロキノン誘導体系、モノ、ビス、トリス、ポリフェノール系、チオビスフェノール系、ヒンダートフェノール系、亜リン酸エステル系、イミダゾール系、ジチオカルバミン酸ニッケル塩系、リン酸系の老化防止剤等を挙げることができる。これらは単独あるいは２種以上を併用することができる。
【００３９】
本発明のゴムを用いたゴム製品は、以下のようにして製造することができる。
先ず、本発明のゴムを、例えば充填剤、カーボンブラック補強剤、軟化剤、その他の配合剤などをバンバリーミキサー等の混練機を使用して７０〜１８０℃の温度で混練する。その後、混練物を冷却し、これにさらに芳香族カルボン酸等の架橋剤及び架橋促進剤などを、バンバリーミキサー或いはミキシングロール等を用いて配合し、ゴム組成物として所定の形状に成形する。次いで、１３０〜２００℃の温度で架橋し、所要の架橋ゴム、即ち、ゴム製品を得る。
【００４０】
（ニ）積層体
本発明のゴム組成物は熱可塑性樹脂又は金属からなる基材層の片面あるいは両面に積層して使用される。
基材層となる熱可塑性樹脂としては、スチレン系樹脂、アクリル系樹脂、カーボネート樹脂、ポリアセタール、ポリオキシメチレン、フッ素樹脂、エチレン・酢酸ビニル共重合体、エチレン・ビニルアルコール共重合樹脂、ポリイミド、ポリフェニレンエーテル、ポリフェニレンスルフィド、ポリエーテルエーテルケトン、ポリアミドイミド、ポリアリレート、ポリ塩化ビニリデン、塩化ビニル樹脂、塩素化ポリエチレン、クロロスルホン化ポリエチレン、ポリスルホン、ポリエーテルスルホン、ポリスルホンアミド、ポリビニルアルコール、ポリビニルエステル、ポリフェニレンオキシド、ポリエチレンテレフタレート、ポリブチレンテレフタレートなどのポリエステル樹脂、ポリエチレン、ポリプロピレン等のオレフイン樹脂が挙げられる。この中で、フッ素樹脂、ナイロン樹脂、ポリエステル樹脂、エチレン・酢酸ビニル共重合体、エチレン・ビニルアルコール共重合樹脂、オレフイン樹脂、塩化ビニル樹脂が好適に使用される。
【００４１】
金属としては、特に制限はなくマグネシウム、カルシウム、バリウム、チタン、ジルコニウム、鉄、コバルト、ベリリウム、アルミニウム、クロム、マンガン、ニッケル、銅、亜鉛、錫、カドミウム、銀、白金、金、鉛などがあげられる。この中で鉄、アルミ、銅、亜鉛が好適に使用される。
【００４２】
本発明の積層体の各層の厚さは、実用的にはエポキシ基含有ゴム組成物層（以下「ゴム層」ともいう）の厚さが１０μｍ〜５ｃｍ、好ましくは０．０１〜３ｃｍ、特に好ましくは０．１〜２ｃｍ、樹脂又は金属の基材層の厚さが１０μｍ〜５ｃｍ、好ましくは０．２ｍｍ〜１ｃｍの範囲である。
本発明の積層体は本発明のゴム組成物をシートに成形後、熱可塑性樹脂又は金属を未加硫の状態で接触させ、ホットプレス又は、加硫缶を用い加圧、加硫を行い、加硫接着させる。また、２層押出し法により積層チューブに成形後、加硫缶を用い加圧、加硫をさせる方法でもよい。ホットプレスの条件としては、温度１４０〜２００℃程度で加圧し約５分〜６０分程度加硫する。加硫缶を用い場合は、温度１３０〜１８０℃程度で約１０分〜１２０分程度加硫させることにより容易に得られる。
又、本発明の積層体は、同時押出成形、逐次押出成形により得ることが出来る。押出成形により得られた積層体を加熱加硫成型する方法としては金型による成型があり、加熱加硫の方法としてはスチ−ム缶、エア−バス、赤外線、マイクロウエ−ブ、被鉛加硫等を用いる公知の方法が適宜採用できる。加硫温度は通常１００〜２００℃であり、加熱時間は温度によって異なるが０．５〜３００分間の範囲で選ばれる。
【実施例】
【００４３】
以下、実施例によって本発明をさらに具体的に説明するが、本発明はこれらの実施例によって何ら制限を受けるものではない。
なお、実施例、比較例中の部及び％は、特に断らない限り質量基準である。
【００４４】
（１）エポキシ基含有ゴム      
実施例１
アクリロニトリル２０質量部、アクリル酸エチル７０質量部、メタアクリル酸グリシジル５質量部、アクリル酸ジヒドロジシクロペンタンジエニルオキシエチル（ＤＣＰＯＥＡ）５質量部からなる単量体混合物をラウリル硫酸ナトリウム４質量部、水２００質量部、過硫酸カリウム０．２質量部を窒素置換したステンレス製反応器に仕込み５０℃で重合させた。重合転化率がほぼ１００％に達したところで、Ｎ，Ｎ−ジエチルヒドロキシルアミン０．５質量部を反応系に添加して共重合反応を停止させた（反応時間１５時間）。次いで、反応生成物（ラテックス）を取り出し、反応生成物に塩化カルシウム水溶液（０．２５％）を添加して共重合ゴムを凝固させた。この凝固物を十分に水洗した後、約９０℃で３時間乾燥させることにより、ムーニー粘度［ＭＬ１＋４（１００℃）］７２の表１に示す共重合組成の共重合ゴム（試作品１）を得た。
【００４５】
得られた共重合ゴム１００質量部にステアリン酸１．０質量部、カーボンブラック５０質量部、亜鉛華５．０質量部、硫黄２．０質量部、加硫促進剤であるノクセラーＴＯＴＮ（大内新興化学工業社製）２質量部、ノクセラーＣＺ（大内新興化学工業社製）1．０質量部、ノクセラーＭ（大内新興化学工業社製）０．５質量部とをロールで練りこみ、１７０℃で２０分プレス加硫を行うことにより加硫ゴムシートを作成し、物性評価を行った。その結果を表１に示す。尚、架橋ゴムの評価は下記方法に拠った。
【００４６】
（１）引張破断強度及び引張破断伸び：ＪＩＳ−Ｋ６２５１に準拠して測定した。
（２）硬度：柔軟性の指標としてＪＩＳ−Ｋ６２５３に準拠して測定した。
（３）圧縮永久歪：ＪＩＳ−Ｋ６２６２に準拠し、１００℃、７０時間、２５％圧縮後の値を測定した。
（４）耐燃料油性：ＪＩＳ−Ｋ６２５８に準拠し、ＦｕｅｌＣ試験油を用い４０℃、４８時間漬せき試験による体積変化率（ΔＶ）を求めた。
【００４７】
【表１】
2005120143.tif 000004
【００４８】
実施例２〜３及び比較例１〜２
実施例１と同様にして表１に示す単量体混合物の重合を行い、表１に示す共重合組成の共重合ゴム（試作品２、試作品３、比較品１、比較品２）を得、加硫ゴムシートを作成し、物性評価を行った。その結果を表１に示す。
【００４９】
（２）積層体
実施例４〜１３、比較例３〜９
表２及び表３に示すゴム配合物をロール機で厚さ２ｍｍの平滑なゴムシートに形成し、予め作成した厚さ０．２ｍｍの平滑なＥＶＯＨシートの上面と下面に該ゴムシートを重ね合わせ、１６０℃で２０分間加硫し３層の積層体（１）を得た。
又、該ゴムシートと厚さ２ｍｍの鋼板を重ね合わせ、１６０℃で２０分間加硫し２層の積層体（２）を得た。尚、表２及び表３で使用した各成分は以下の通りである。又剥離試験は、１８０度剥離試験をオートグラフを用いて、積層体（１）は、上下のゴム層を引っ張ることにより、また、積層体（２）はゴム層と金属層を引っ張ることにより行なった。これらの結果を表２及び表３に示す。
【００５０】
（３）各種成分
（イ）成分：エポキシ基含有ゴム；表１に示す試作品１〜試作品３
（ロ）成分：アクリロニトリル・ブタジエン共重合ゴム；ＪＳＲ社製、品名「Ｎ２２０ＳＨ」
（ハ）成分：架橋剤
無水フタール酸：大内新興化学工業社製、品名「スコノック５」
過酸化物：日本油脂社製、２，５−ジメチル−２，５−ビス（ｔ−ブチルパーオキシ）ヘキサン（商品名パーヘキサ２５Ｂ）
メタクリル酸亜鉛：川口化学社製、品名「アクターＺＭＡ」
（ニ）成分
シリカ：日本シリカ社製、品名「ニプシールＶＮ３」
（ホ）成分
比較品１及び比較品２：表１に示す重合体
アクリロニトリル・ブタジエン・アクリル酸エチル共重合ゴム；ＪＳＲ社製、品名「Ｎ６４０Ｈ」
エポキシ系アクリルゴム；ＪＳＲ社製、品名「ＡＲＥＸ２２０」
エポキシ化天然ゴム；マレイシアゴム研究所製、品名「ＥＮＲ５０」
熱可塑性樹脂：エチレン・ビニルアルコール共重合樹脂（ＥＶＯＨ）；クラレ社製、品名「エバールＦ１０１」
鉄：鋼板（ＳＰＣＣ−Ｂ）
【００５１】
【表２】
2005120143.tif 000005
【００５２】
【表３】
2005120143.tif 000006
【００５３】
表１〜表３の結果、本発明のゴムは、機械的強度、圧縮永久歪、耐燃料油性に優れ、かつＥＶＯＨとの積層体の加硫接着性に優れていることが分かる。比較品１のゴムは、（Ｄ）成分の単量体由来の構成単位が共重合されていないため、圧縮永久歪が劣る。比較品２のゴムは、（Ｃ）成分の単量体由来の構成単位が共重合されていないため、比較例４から明らかなようにＥＶＯＨとは加硫接着しない。同様に耐燃料油性に優れる市販のゴムを使用した比較例５〜比較例８も加硫接着しない。比較例９は天然ゴムをエポキシ化したもので、本発明のゴムに比べて、耐燃料油性、加硫接着性に劣ることが分かる。
又、本発明のゴムと鉄との積層体は、（ハ）成分としてメタクリル酸亜鉛を使用しない場合、加硫接着はするが、十分な接着強度は得られない。これに対し、メタクリル酸亜鉛を使用した場合、十分な接着強度が得られた。一方、比較品１及び比較品２並びに市販のゴムと鉄との積層体は加硫接着しないこと分かる。
【産業上の利用可能性】
【００５４】
本発明のゴム組成物又は積層体は機械的強度、圧縮永久歪、耐燃料油性に優れるためアキュムレーター等のダイヤフラム、エアコンの冷媒用ホース、オイルクーラーホース、エアーダクトホース、パワーステアリングホース、コントロールホース、インタークーラーホース、トルコンホース、オイルリターンホース、耐熱ホースなどの各種ホース材、ベアリングシール、バルクステムシール、各種オイルシール、Ｏ−リング、パツキン、ガスケットなどのシール材、各種ダイヤフラム、ゴム板、ベルト、オイルレベルゲージ、ホースマスキング、配管断熱材などの被覆材、ロール、制振材、電子機器の筐体などの用途に用いられる。